【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
アラミドまたはポリベンズアゾールを含む物品を抗菌性にする方法であって、
（ａ）アラミドまたはポリベンズアゾールを含む物品を提供する工程と、
（ｂ）前記物品を水と接触させる工程と、
（ｃ）場合により、物品を塩基性溶液と接触させる工程と、
（ｄ）工程（ｂ）または工程（ｃ）で生み出された物品を、キトサン、キトサン塩およびキトサン誘導体よりなる群から選択されるキトサン剤を含む溶液と接触させる工程と、
（ｅ）物品を乾燥させる工程と、
（ｆ）場合により、乾燥物品を３０℃〜２００℃の範囲の温度で３０分〜１８時間加熱する工程と
の順次工程を含む方法。
【請求項２】
アラミドまたはポリベンズアゾールを含む物品を抗菌性にする連続法であって、
（ａ）その上に物品が配置される供給ステーションと物品を受け取ることができる引取ステーションとを提供する工程と、
（ｂ）物品を供給ステーションから、前記物品が水で濡らされる第１処理ステーションを通して引き出す工程と、
（ｃ）場合により、物品を第１処理ステーションから、前記物品が塩基性溶液に曝される第２処理ステーションを通して引き出す工程と、
（ｄ）工程（ｂ）−または工程（ｃ）−処理物品を、物品がキトサン、キトサン塩およびキトサン誘導体よりなる群から選択されるキトサン剤を含む溶液に曝される第３処理ステーションを通して引き出す工程と、
（ｅ）工程（ｃ）−または工程（ｄ）−処理物品を、乾燥ステーションを通して引き出す工程と、
（ｆ）場合により、工程（ｅ）−処理物品を、それが乾燥ステーションを出た後で３０℃〜２００℃の温度で加熱する工程と、
（ｇ）工程（ｅ）−または工程（ｆ）−処理物品に引取ステーション上で受け取らせ、そして蓄積させる工程と
の順次工程を含む連続法。
【請求項３】
塩基性溶液が可溶性第Ｉ族水酸化物、可溶性第ＩＩ族水酸化物、可溶性第ＩＩＩ族水酸化物、水酸化アンモニウム、およびアルキル置換された水酸化アンモニウムよりなる群から選択される塩基を含み、そして塩基が水または水とメタノール、エタノール、プロパノール、エチレングリコール、プロピレングリコール、アセトニトリル、ジメチルホルムアミド、およびジメチルアセトアミドよりなる群から選択される１つもしくはそれ以上の水溶性有機溶媒との混合物に溶解され、かつ、アラミドがポリ（ｐ−フェニレンテレフタルアミド）、ポリ（ｍ−フェニレンテレフタルアミド）、ならびにそれらのコポリマーおよびブレンドよりなる群から選択される請求項１または２に記載の方法。
【請求項４】
キトサン剤を含む溶液がモノ−、ジ−およびポリカルボン酸ならびに希薄な水性酢酸よりなる群から選択される希薄な水溶性有機酸中のキトサンの溶液であり、前記溶液が０．２５容量％〜５．０容量％の希薄な水性酢酸および溶液の０．２５％〜８．０重量％のキトサンを含み、かつ、キトサン剤の分子量が少なくとも５０，０００であり、そしてキトサン剤の脱アセチル化度が少なくとも８５％である請求項１または２に記載の方法。
【請求項５】
物品を塩基性溶液と接触させた後に、物品を、可溶性銀塩、可溶性銅塩、可溶性亜鉛塩、硝酸銀、硫酸銅、および硫酸亜鉛よりなる群から選択される金属塩を含む溶液；ポリアクリル酸またはカルボキシメチルセルロースナトリウムよりなる群から選択されるカルボキシル含有ポリマーを含む溶液；キトサン剤を含む追加溶液；またはそれらの組合せと接触させる工程をさらに含み、製造された物品の表面がキトサン、金属塩、またはそれらの組合せを含む、請求項１または２に記載の方法。
【請求項６】
物品がフィラメント、繊維、糸、布またはフィルムの形にある、請求項１または２に記載の方法。
【請求項７】
請求項１または２に記載の方法に従って製造された、アラミドまたはポリベンズアゾールまたは高性能ポリエチレンを含む物品。
【請求項８】
キトサン剤で処理されたアラミド、ポリベンズアゾール、または高性能ポリエチレン繊維を含む弾道布；防護服；化学および細菌戦争に対する防護服；内張りおよび詰物よりなる群から選択される防護服の構成要素であって、キトサン剤で処理されたアラミド、ポリベンズアゾール、または高性能ポリエチレン繊維を含む構成要素；コート；ジャケット；オーバーオール；防弾チョッキ；限定使用防護服；手袋、ブーツ；軍服；オートレース−カースーツ；ジーンズ；チェーンソー・ズボン；耐カット性アウトドア用衣服；または弾道アウトドア用衣服；耐火服；放射線服；電気、化学薬品または石油化学製品からの保護のための工業服；レインウェア；ヘルメット、頭巾、自給式呼吸器、呼吸マスク、またはガスマスクから選択される群よりなる保護具であって、キトサン剤で処理されたアラミド、ポリベンズアゾール、または高性能ポリエチレンを含む保護具；内張り、ストラップ、またはウェビングよりなる群から選択される保護具の構成要素であって、キトサン剤で処理されたアラミド、ポリベンズアゾール、または高性能ポリエチレンを含む構成要素；競技用保護物品；膝当て、肘当て、肋骨当て、腕当て、ショルダーパッド、手首当て、レガーズ、すね当て、手袋、フェイスマスク、顎パッド、胸部プレート、胸部プロテクター、喉ガード、保護カップおよび競技用サポーターよりなる群から選択される競技用保護物品；内張りおよび詰物よりなる群から選択される競技用保護物品の構成要素であって、キトサン剤で処理されたアラミド、ポリベンズアゾール、または高性能ポリエチレン繊維を含む構成要素；マットレス、椅子張り、または輸送座席用の火災遮断材；内張りおよび詰物材よりなる群から選択されるマットレス、椅子張り、または輸送座席用の火災遮断材の構成要素であって、キトサン剤で処理されたアラミドを含む構成要素よりなる群から選択される、請求項７に記載の物品。
【請求項９】
キトサン剤が実質的に架橋されていない、請求項７に記載の物品。
【手続補正２】
【補正対象書類名】明細書
【補正対象項目名】００５１
【補正方法】変更
【補正の内容】
【００５１】
布サンプルをオレンジＩＩ染料に浸漬し、水で洗浄し、風乾した。強いオレンジ着色は、処理布サンプル上のキトサンの存在を示唆した。処理しなかった布は、オレンジＩＩ染料で同様に処理した時にかかる着色を示さなかった。５、１０，および３０洗濯サイクル後に、キトサン処理布はすべてオレンジのままであり、かなりの量のキトサンがポリエステル布の表面を依然として被覆していることを示唆した。オレンジ色合いの強さは、ＡＡＴＣＣの３０洗濯サイクル後に有意に減少した。タイド（登録商標）洗濯洗剤での３０洗濯サイクルにさらされたサンプルの表面でオレンジ色合いの小さな色褪せがあったに過ぎなかった。
次に、本発明の好ましい態様を示す。
1.  アラミドまたはポリベンズアゾールを含む物品を抗菌性にする方法であって、
（ａ）アラミドまたはポリベンズアゾールを含む物品を提供する工程と、
（ｂ）前記物品を水と接触させる工程と、
（ｃ）場合により、物品を塩基性溶液と接触させる工程と、
（ｄ）工程（ｂ）または工程（ｃ）で生み出された物品を、キトサン、キトサン塩およびキトサン誘導体よりなる群から選択されるキトサン剤を含む溶液と接触させる工程と、 （ｅ）物品を乾燥させる工程と、
（ｆ）場合により、乾燥物品を３０℃〜２００℃の範囲の温度で３０分〜１８時間加熱する工程と
の順次工程を含む方法。
2.  アラミドまたはポリベンズアゾールを含む物品を抗菌性にする連続法であって、
（ａ）その上に物品が配置される供給ステーションと物品を受け取ることができる引取ステーションとを提供する工程と、
（ｂ）物品を供給ステーションから、前記物品が水で濡らされる第１処理ステーションを通して引き出す工程と、
（ｃ）場合により、物品を第１処理ステーションから、前記物品が塩基性溶液に曝される第２処理ステーションを通して引き出す工程と、
（ｄ）工程（ｂ）−または工程（ｃ）−処理物品を、物品がキトサン、キトサン塩およびキトサン誘導体よりなる群から選択されるキトサン剤を含む溶液に曝される第３処理ステーションを通して引き出す工程と、
（ｅ）工程（ｃ）−または工程（ｄ）−処理物品を、乾燥ステーションを通して引き出す工程と、
（ｆ）場合により、工程（ｅ）−処理物品を、それが乾燥ステーションを出た後で３０℃〜２００℃の温度で加熱する工程と、
（ｇ）工程（ｅ）−または工程（ｆ）−処理物品に引取ステーション上で受け取らせ、そして蓄積させる工程と
の順次工程を含む連続法。
3.  塩基性溶液が、可溶性第Ｉ族水酸化物、可溶性第ＩＩ族水酸化物、可溶性第ＩＩＩ族水酸化物、水酸化アンモニウム、およびアルキル置換された水酸化アンモニウムよりなる群から選択される塩基を含み、そして塩基が水または水とメタノール、エタノール、プロパノール、エチレングリコール、プロピレングリコール、アセトニトリル、ジメチルホルムアミド、およびジメチルアセトアミドよりなる群から選択される１つもしくはそれ以上の水溶性有機溶媒との混合物に溶解される、上記１または２に記載の方法。
4.  キトサン剤を含む溶液がモノ−、ジ−およびポリカルボン酸よりなる群から選択される希薄な水溶性有機酸中のキトサンの溶液である、上記１または２に記載の方法。
5.  キトサン剤を含む溶液が希薄な水性酢酸中のキトサンである、上記１または２に記載の方法。
6.  前記溶液が０．２５容量％〜５．０容量％の希薄水性酢酸と溶液の０．２５重量％〜８．０重量％のキトサンとを含む、上記５に記載の方法。
7.  工程（ｄ）、（ｅ）、または（ｆ）で生み出された物品を、金属塩を含む溶液、カルボキシル含有ポリマーを含む溶液、キトサン剤を含む追加溶液、またはそれらの組合せと接触させる工程をさらに含み、製造された物品の表面がキトサン、金属塩、またはそれらの組合せを含む、上記１に記載の方法。
8.  工程（ｄ）−、（ｅ）−、（ｆ）−、または（ｇ）−処理物品を、金属塩を含む溶液、カルボキシル含有ポリマーを含む溶液、キトサン剤を含む追加溶液、またはそれらの組合せを含有する後続ステーションを通して引き出す工程をさらに含み、製造された物品の表面がキトサン、金属塩、またはそれらの組合せを含む、上記２に記載の方法。
9.  金属塩が可溶性銀塩、可溶性銅塩、および可溶性亜鉛塩よりなる群から選択される、上記７または８に記載の方法。
10.  金属塩が硝酸銀、硫酸銅、および硫酸亜鉛よりなる群から選択される、上記７または８に記載の方法。
11.  カルボキシル含有ポリマーがポリアクリル酸またはカルボキシメチルセルロースナトリウムである、上記７または８に記載の方法。
12.  物品がフィラメント、繊維、糸、布またはフィルムの形にある、上記１または２に記載の方法。
13.  アラミドがポリ（ｐ−フェニレンテレフタルアミド）、ポリ（ｍ−フェニレンテレフタルアミド）、ならびにそれらのコポリマーおよびブレンドよりなる群から選択される、上記１または２に記載の方法。
14.  物品の表面がキトサン剤で処理された、アラミドまたはポリベンズアゾールを含む物品。
15.  物品の表面がキトサン剤で処理された、高性能ポリエチレンを含む物品。
16.  上記１または２に記載の方法に従って製造された、上記１４に記載の物品。
17.  キトサン剤で処理されたアラミド、ポリベンズアゾール、または高性能ポリエチレン繊維を含む弾道布。
18.  防護服である、上記１４に記載の物品。
19.  防護服である、上記１５に記載の物品。
20.  内張りまたは詰物を有する防護服であって、内張りまたは詰物がキトサン剤で処理されたアラミド、ポリベンズアゾール、または高性能ポリエチレン繊維を含む防護服。
21.  コート、ジャケット、オーバーオール、防弾チョッキ、限定使用防護服、手袋、ブーツ、軍服、オートレース−カースーツ、ジーンズ、チェーンソー・ズボン、耐カット性アウトドア用衣服、または弾道アウトドア用衣服である、上記１８または１９に記載の防護服。
22.  耐火服、放射線服；電気、化学薬品または石油化学製品からの保護のための工業服；レインウェア、または化学および細菌戦争に対する防護服である、上記１８に記載の防護服。
23.  キトサン剤で処理されたアラミド、ポリベンズアゾール、または高性能ポリエチレンを含むヘルメット、頭巾、自給式呼吸器、呼吸マスク、またはガスマスク。
24.  キトサン剤で処理されたアラミド、ポリベンズアゾール、または高性能ポリエチレンを含む内張り、ストラップ、またはウェビングを有するヘルメット、頭巾、自給式呼吸器、呼吸マスク、またはガスマスク。
25.  競技用保護物品である、上記１４または１５に記載の物品。
26.  膝当て、肘当て、肋骨当て、腕当て、ショルダーパッド、手首当て、レガーズ、すね当て、手袋、フェイスマスク、顎パッド、胸部プレート、胸部プロテクター、喉ガード、保護カップ、または他の競技用サポーターである、上記２５に記載の競技用保護物品。
27.  キトサン剤で処理されたアラミド、ポリベンズアゾール、または高性能ポリエチレン繊維を含む内張りまたは詰物を有する競技用保護物品。
28.  上記１４に記載の物品を含むマットレス、椅子張り、または輸送座席用の火災遮断材。
29.  マットレス、椅子張り、または輸送座席用の内張りまたは詰物材であって、キトサン剤で処理されたアラミドを含む内張りまたは詰物材。
30.  キトサン剤の分子量が少なくとも５０，０００である、上記１または２に記載の方法。
31.  キトサン剤の脱アセチル化度が少なくとも８５％である、上記１または２に記載の方法。
32.  キトサン剤の分子量が少なくとも５０，０００である、上記１４または１５に記載の物品。
33.  キトサン剤の脱アセチル化度が少なくとも８５％である、上記１４または１５に記載の物品。
34.  キトサン剤が実質的に架橋されていない、上記１４または１５に記載の物品。